【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
充填剤入りポリマー樹脂の、射出成型による前記樹脂からの物品の製造における使用であって、前記ポリマー樹脂が、リサイクルポリマー及び機能性フィラーを含み、前記機能性フィラーが、無機微粒子を含み、前記無機微粒子が、（ｉ）表面処理されており、及び／又は（ｉｉ）レーザー光散乱による約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂の見掛けのＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ／１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８．０ｇ／１０分のＭＦＩを有する未充填バージンＨＤＰＥポリマー樹脂のＳＦＮの少なくとも８０％であるＳＦＮ、
を有してもよい、前記使用。
【請求項２】
機能性フィラーの、リサイクルポリマーを含有するポリマー樹脂における、前記ポリマー樹脂の射出成型性を改善するための使用であって、前記機能性フィラーが、無機微粒子を含み、前記無機微粒子が、（ｉ）表面処理されており、及び／又は（ｉｉ）レーザー光散乱による約２．５μｍ未満のｄ50を有する、前記使用。
【請求項３】
（１）製造品又は前記製造品が、約２００℃〜約２４０℃の溶融温度にて、前記充填剤入りポリマー樹脂から加工処理される、及び／又は
（２）製造品又は前記製造品を製造するためのサイクル時間が、未充填のＨＤＰＥバージンポリマー樹脂から類似する製造品を製造するためのサイクル時間よりも少なくとも約１０％短く、例えば未充填のＨＤＰＥバージンポリマー樹脂から類似する製造品を製造するためのサイクル時間よりも少なくとも約２０％短く、又は少なくとも約３０％短い、及び／又は
（３）（ｉ）射出成型中のピーク圧の平均値が、約１００〜２００ＭＰａ(約１，０００〜２，０００ｂａｒ)であり、及び／又は（ｉｉ）前記ピーク射出圧の範囲が、約０．５０ＭＰａ（約５．０ｂａｒ）以下である、及び／又は
（４）３２ショットにわたる質量範囲が、３．２５ｇ〜４．０ｇの間の平均ショット質量に対して０．００８ｇ未満である、
請求項１又は２に記載の使用。
【請求項４】
充填剤入りポリマー樹脂が、
（１）２．１６ｋｇ／１９０℃において２．５ｇ／１０分未満、例えば２．１６ｋｇ／１９０℃において約２．０ｇ／１０分以下、又は２．１６ｋｇ／１９０℃において約１．５ｇ／１０分以下、又は２．１６ｋｇ／１９０℃において約１．０ｇ／１０分以下、又は２．１６ｋｇ／１９０℃において約０．５ｇ／１０分以下のＭＦＩを有する、及び／又は
（２）約２．５ｇ／１０分未満、例えば約２．０ｇ／１０分以下、又は約１．５ｇ／１０分以下、又は約１．０ｇ／１０分以下、又は約０．５ｇ／１０分以下の２．１６ｋｇ／１９０℃におけるＭＦＩ、及び（ａ）少なくとも約５．０ｇ／１０分の２．１６ｋｇ／１９０℃におけるＭＦＩを有する未充填バージンＨＤＰＥ樹脂に匹敵するＳＦＮ、及び／又は（ｂ）２．１６ｋｇ／１９０℃において８ｇ／１０分のＭＦＩを有する未充填バージンＨＤＰＥポリマー樹脂のＳＦＮの少なくとも８０％、例えば２．１６ｋｇ／１９０℃において８ｇ／１０分のＭＦＩを有する未充填バージンＨＤＰＥポリマー樹脂のＳＦＮの少なくとも約９０％であるＳＦＮを有する、及び／又は
（３）少なくとも約１００のＲ−ＭＦＩを有し、
Ｒ−ＭＦＩ＝（２１．６ｋｇにおけるＭＦＩ）／（２．１６ｋｇにおけるＭＦＩ)であり、
（２１．６ｋｇにおけるＭＦＩ）−（２．１６ｋｇにおけるＭＦＩ）が、少なくとも約４０であってもよい、及び／又は
（４）少なくとも約３５０ｍｍ、例えば少なくとも約４００ｍｍ、若しくは少なくとも約４５０ｍｍのＳＦＮを有する、
請求項１〜３のいずれか１項に記載の使用。
【請求項５】
（ａ）前記充填剤入りポリマー樹脂が、少なくとも約５０質量％のリサイクルポリマー（前記充填剤入りポリマー樹脂内のポリマーの全質量を基準として）を含む、及び／又は
（ｂ）前記充填剤入りポリマー樹脂が、複数のポリマー型の混合物、例えばポリエチレンとポリプロピレンとの混合物、又は異なる型のポリエチレン、例えばＨＤＰＥ、ＬＤＰＥ及び／又はＬＬＤＰＥの混合物、又は異なる型のポリエチレン（例えば、ＨＤＰＥ、ＬＤＰＥ及び／又はＬＬＤＰＥ）とポリプロピレンとの混合物を含む、及び／又は
（ｃ）前記充填剤入りポリマー樹脂が、バージンポリマーを含まない、
請求項１〜４のいずれか１項に記載の使用。
【請求項６】
前記機能性フィラーが、約１．０μｍ以下、例えば約０．７５μｍ以下のｄ50を有する未被覆の無機微粒子である、又は
前記機能性フィラーが、表面処理された無機微粒子を含むか、又は表面処理された無機微粒子であり、前記無機微粒子が、レーザー光散乱による約０．１〜２．５μｍ、例えば約０．１〜約１．０μｍのｄ50を有してもよい、及び
任意に、前記無機微粒子が、表面処理剤で表面処理されており、前記表面処理剤が、ヒドロカルビル不飽和及びＯ−及び／又はＮ−含有酸官能性を含む化合物、及び／又は飽和ヒドロカルビル基及びＯ−又はＮ−含有酸官能性を有する化合物である、
請求項１〜５のいずれか１項に記載の使用。
【請求項７】
前記無機微粒子が、炭酸カルシウム、例えば重質炭酸カルシウムである、請求項１〜６のいずれか１項に記載の使用。
【請求項８】
前記充填剤入りポリマー樹脂が、耐衝撃性改良剤及び／又はパーオキサイド含有添加剤を含む、請求項１〜７のいずれか１項に記載の使用。
【請求項９】
請求項１〜８のいずれか１項において定義される充填剤入りポリマー樹脂を射出成型することによって得られる、製造品。
【請求項１０】
前記物品が、約３ｍｍ以下、例えば約１ｍｍ〜約３ｍｍの厚みを有する壁を有し、且つ（ａ）少なくとも約３００％の破断点伸び、（ｂ）少なくとも約２０ＭＰａ、例えば約２０〜２２ＭＰａのＵＴＳ、（ｃ）少なくとも約９００ＭＰａの曲げ弾性率、及び（ｄ）少なくとも約４０ｋＪ／ｍ2（２０℃±２℃）、例えば少なくとも約８０ｋＪ／ｍ2（−２０℃±２℃）のシャルピー衝撃強さのうちの１つ以上を有してもよい、請求項９に記載の製造品。
【請求項１１】
充填剤入りポリマー樹脂であって、射出成型による前記樹脂からの物品の製造において使用するのに適しており、前記ポリマー樹脂が、リサイクルポリマー及び機能性フィラーを含み、前記機能性フィラーが、無機微粒子を含み、前記無機微粒子が、（ｉ）表面処理されており、及び／又は（ｉｉ）レーザー光散乱による約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂のＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ/１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８ｇ／１０分のＭＦＩを有する未充填バージンＨＤＰＥポリマー樹脂のＳＦＮの少なくとも８０％であるＳＦＮ、
を有してもよい、前記充填剤入りポリマー樹脂。
【請求項１２】
充填剤入りポリマー樹脂が、
（１）２．１６ｋｇ／１９０℃において２．５ｇ／１０分未満、例えば２．１６ｋｇ／１９０℃において約２．０ｇ／１０分以下、又は２．１６ｋｇ／１９０℃において約１．５ｇ／１０分以下、又は２．１６ｋｇ／１９０℃において約１．０ｇ／１０分以下、又は２．１６ｋｇ／１９０℃において約０．５ｇ／１０分以下のＭＦＩを有する、及び／又は
（２）約２．５ｇ／１０分未満の２．１６ｋｇ／１９０℃におけるＭＦＩ、例えば２．１６ｋｇ／１９０℃において約２．０ｇ／１０分以下のＭＦＩ、及び（ａ）少なくとも約５．０ｇ／１０分の２．１６ｋｇ／１９０℃におけるＭＦＩを有する未充填バージンＨＤＰＥ樹脂に匹敵するＳＦＮ、及び/又は（ｂ）２．１６ｋｇ／１９０℃において８ｇ／１０分のＭＦＩを有する未充填バージンＨＤＰＥポリマー樹脂のＳＦＮの少なくとも８０％、例えば２．１６ｋｇ／１９０℃において８ｇ／１０分のＭＦＩを有する未充填バージンＨＤＰＥポリマー樹脂のＳＦＮの少なくとも約９０％であるＳＦＮを有し、充填剤入りポリマー樹脂が、２．１６ｋｇ／１９０℃において約１．０ｇ／１０分以下、又は２．１６ｋｇ／１９０℃において約０．５ｇ／１０分以下のＭＦＩを有してもよい、及び／又は
（３）少なくとも約１００のＲ−ＭＦＩを有し、
Ｒ−ＭＦＩ＝（２１．６ｋｇにおけるＭＦＩ）／（２．１６ｋｇにおけるＭＦＩ）であり、
（２１．６ｋｇにおけるＭＦＩ）−（２．１６ｋｇにおけるＭＦＩ）が、少なくとも約４０であってもよく、及び／又は充填剤入りポリマー樹脂が、少なくとも約３５０ｍｍ、例えば少なくとも約４００ｍｍ、又は少なくとも約４５０ｍｍのＳＦＮを有する、
請求項１１に記載の充填剤入りポリマー樹脂。
【請求項１３】
（ａ）前記充填剤入りポリマー樹脂が、少なくとも約５０質量％のリサイクルポリマー（前記充填剤入りポリマー樹脂中のポリマーの全質量を基準として）を含む、及び／又は
（ｂ）前記充填剤入りポリマー樹脂が、複数のポリマー型の混合物、例えばポリエチレンとポリプロピレンとの混合物、又は異なる型のポリエチレン、例えばＨＤＰＥ、ＬＤＰＥ及び／又はＬＬＤＰＥの混合物、又は異なる型のポリエチレン（例えば、ＨＤＰＥ、ＬＤＰＥ及び／又はＬＬＤＰＥ）とポリプロピレンとの混合物を含む、及び／又は
（ｃ）前記充填剤入りポリマー樹脂が、バージンポリマーを含まない、及び／又は
（ｄ）前記機能性フィラーが、約１．０μｍ以下、例えば約０．７５μｍ以下のｄ50を有する未被覆の無機微粒子である、及び／又は
（ｅ）前記機能性フィラーが、表面処理された無機微粒子を含むか、又は表面処理された無機微粒子であり、前記無機微粒子が、レーザー光散乱による約０．１〜２．５μｍ、例えば約０．１〜約１．０μｍのｄ50を有してもよく、前記無機微粒子が、ヒドロカルビル不飽和及びＯ−及び／又はＮ−含有酸官能性を含む化合物、及び／又は飽和ヒドロカルビル基及びＯ−又はＮ−含有酸官能性を有する化合物から選択される表面処理剤で表面処理されていてもよい、及び／又は
（ｆ）前記無機微粒子が、炭酸カルシウム、例えば重質炭酸カルシウムである、
請求項１１又は１２に記載の充填剤入りポリマー樹脂。
【請求項１４】
前記充填剤入りポリマー樹脂が、耐衝撃性改良剤を含む、請求項１１〜１３のいずれか１項に記載の充填剤入りポリマー樹脂。
【請求項１５】
（ａ）前記充填剤入りポリマー樹脂が、前記充填剤入りポリマー樹脂の全質量を基準として、約０．０１質量％〜約０．０５質量％のパーオキサイド含有添加剤、例えばジクミルパーオキサイド又は１，１−ジ−（ｔｅｒｔ−ブチルパーオキシ）−３,３,５−トリメチルシクロヘキサン、及び任意に約０．０１５質量％〜約０．０２５質量％の前記パーオキサイド含有添加剤を含む、及び／又は
（ｂ）前記充填剤入りポリマー樹脂が、前記充填剤入りポリマー樹脂の全質量を基準として、約３質量％までのカーボンブラック及び約０．５質量％までの酸化防止剤を更に含む、及び／又は
（ｃ）耐衝撃性改良剤が存在する場合にはそれ以外の、前記充填剤入りポリマー樹脂のポリマー成分が、リサイクルされた混合ポリオレフィン供給材料由来のポリエチレン（例えば、ＨＤＰＥ）及びポリプロピレンからなる、
請求項１〜１４のいずれか1項に記載の使用、製造品又は充填剤入りポリマー樹脂。
【手続補正２】
【補正対象書類名】明細書
【補正対象項目名】００４８
【補正方法】変更
【補正の内容】
【００４８】
【表６】
2018519410.tif 000001
本発明の好ましい態様は、下記の通りである。
〔１〕充填剤入りポリマー樹脂の、射出成型による前記樹脂からの物品の製造における使用であって、前記ポリマー樹脂が、リサイクルポリマー及び機能性フィラーを含み、前記機能性フィラーが、無機微粒子を含み、前記無機微粒子が、（ｉ）表面処理されており、及び／又は（ｉｉ）約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂の見掛けのＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ／１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８．０ｇ／１０分のＭＦＩを有する未充填バージンＨＤＰＥポリマー樹脂のＳＦＮの少なくとも８０％であるＳＦＮ、
を有してもよい、前記使用。
〔２〕射出成型により物品を製造する方法であって、前記方法が、充填剤入りポリマー樹脂から物品を射出成型する工程を含み、前記充填剤入りポリマー樹脂が、リサイクルポリマー及び機能性フィラーを含み、前記機能性フィラーが、無機微粒子を含み、前記無機微粒子が、（ｉ）表面処理されており、及び／又は（ｉｉ）約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂の見掛けのＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ／１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８ｇ／１０分のＭＦＩを有する未充填バージンＨＤＰＥポリマー樹脂のＳＦＮの少なくとも８０％であるＳＦＮ、
を有してもよい、前記方法。
〔３〕機能性フィラーの、リサイクルポリマーを含有するポリマー樹脂における、前記ポリマー樹脂の射出成型性を改善するための使用であって、前記機能性フィラーが、無機微粒子を含み、前記無機微粒子が、（ｉ）表面処理されており、及び／又は（ｉｉ）約２．５μｍ未満のｄ50を有する、前記使用。
〔４〕リサイクルポリマーを含有するポリマー樹脂の射出成型性を与える又は改善するための方法であって、前記方法が、前記ポリマー樹脂を機能性フィラーで満たす工程、充填剤入りポリマー樹脂を形成する工程、及び射出成型によって前記充填剤入りポリマー樹脂から製造品を製造する工程を含み、前記機能性フィラーが、無機微粒子を含み、前記無機微粒子が、（ｉ）表面処理されており、及び／又は（ｉｉ）約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂の見掛けのＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ／１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８ｇ／１０分のＭＦＩを有する未充填バージンＨＤＰＥポリマー樹脂のＳＦＮの少なくとも８０％のＳＦＮ、
を有する、前記方法。
〔５〕製造品又は前記製造品が、約２００℃〜約２４０℃の溶融温度にて、前記充填剤入りポリマー樹脂から加工処理される、前記〔１〕〜〔４〕のいずれか１項に記載の使用又は方法。
〔６〕製造品又は前記の製造品を製造するためのサイクル時間が、未充填のＨＤＰＥバージンポリマー樹脂から類似する製造品を製造するためのサイクル時間よりも少なくとも約１０％短く、例えば未充填のＨＤＰＥバージンポリマー樹脂から類似する製造品を製造するためのサイクル時間よりも少なくとも約２０％短く、又は少なくとも約３０％短い、前記〔１〕〜〔５〕のいずれか１項に記載の使用又は方法。
〔７〕（ｉ）射出成型中のピーク圧の平均値が、約１００〜２００ＭＰａ(約１，０００〜２，０００ｂａｒ)であり、及び／又は（ｉｉ）前記ピーク射出成型圧の範囲が、約０．５０ＭＰａ（約５．０ｂａｒ）以下である、前記〔１〕〜〔６〕のいずれか１項に記載の使用又は方法。
〔８〕３２ショットにわたる質量範囲が、３．２５ｇ〜４．０ｇの間の平均ショット質量に対して０．００８ｇ未満である、前記〔１〕〜〔７〕のいずれか１項に記載の使用又は方法。
〔９〕充填剤入りポリマー樹脂が、２．１６ｋｇ／１９０℃において２．５ｇ／１０分未満、例えば２．１６ｋｇ／１９０℃において約２．０ｇ／１０分以下、又は２．１６ｋｇ／１９０℃において約１．５ｇ／１０分以下、又は２．１６ｋｇ／１９０℃において約１．０ｇ／１０分以下、又は２．１６ｋｇ／１９０℃において約０．５ｇ／１０分以下のＭＦＩを有する、前記〔１〕〜〔８〕のいずれか１項に記載の使用又は方法。
〔１０〕前記充填剤入りポリマー樹脂が、約２．５ｇ／１０分未満の２．１６ｋｇ／１９０℃におけるＭＦＩ、及び（ａ）少なくとも約５．０ｇ／１０分の２．１６ｋｇ／１９０℃におけるＭＦＩを有する未充填バージンＨＤＰＥ樹脂に匹敵するＳＦＮ、及び／又は（ｂ）２．１６ｋｇ／１９０℃において８ｇ／１０分のＭＦＩを有する未充填バージンＨＤＰＥポリマー樹脂のＳＦＮの少なくとも８０％、例えば２．１６ｋｇ／１９０℃において８ｇ／１０分のＭＦＩを有する未充填バージンＨＤＰＥポリマー樹脂のＳＦＮの少なくとも約９０％であるＳＦＮを有する、前記〔１〕〜〔９〕のいずれか１項に記載の使用又は方法。
〔１１〕前記充填剤入りポリマー樹脂が、２．１６ｋｇ／１９０℃において約２．０ｇ／１０分以下、例えば２．１６ｋｇ／１９０℃において約１．５ｇ／１０分以下、又は２．１６ｋｇ／１９０℃において約１．０ｇ／１０分以下、又は２．１６ｋｇ／１９０℃において約０．５ｇ／１０分以下のＭＦＩを有する、前記〔１０〕に記載の使用又は方法。
〔１２〕前記充填剤入りポリマー樹脂が、少なくとも約１００のＲ−ＭＦＩを有し、
Ｒ−ＭＦＩ＝（２１．６ｋｇにおけるＭＦＩ）／（２．１６ｋｇにおけるＭＦＩ)であり、
（２１．６ｋｇにおけるＭＦＩ）−（２．１６ｋｇにおけるＭＦＩ）が、少なくとも約４０であってもよい、
前記〔１〕〜〔１１〕のいずれか１項に記載の使用又は方法。
〔１３〕前記充填剤入りポリマー樹脂が、少なくとも約３５０ｍｍ、例えば少なくとも約４００ｍｍ、又は少なくとも約４５０ｍｍのＳＦＮを有する、前記〔１〕〜〔１２〕のいずれか１項に記載の使用又は方法。
〔１４〕前記充填剤入りポリマー樹脂が、少なくとも約５０質量％のリサイクルポリマー（前記充填剤入りポリマー樹脂内のポリマーの全質量を基準として）を含む、前記〔１〕〜〔１３〕のいずれか１項に記載の使用又は方法。
〔１５〕前記充填剤入りポリマー樹脂が、複数のポリマー型の混合物、例えばポリエチレンとポリプロピレンとの混合物、又は異なる型のポリエチレン、例えばＨＤＰＥ、ＬＤＰＥ及び／又はＬＬＤＰＥの混合物、又は異なる型のポリエチレン（例えば、ＨＤＰＥ、ＬＤＰＥ及び／又はＬＬＤＰＥ）とポリプロピレンとの混合物を含む、前記〔１〕〜〔１４〕のいずれか１項に記載の使用又は方法。
〔１６〕前記充填剤入りポリマー樹脂が、バージンポリマーを含まない、前記〔１〕〜〔１５〕のいずれか１項に記載の使用又は方法。
〔１７〕前記機能性フィラーが、約１．０μｍ以下、例えば約０．７５μｍ以下のｄ50を有する未被覆の無機微粒子である、前記〔１〕〜〔１６〕のいずれか１項に記載の使用又は方法。
〔１８〕前記機能性フィラーが、表面処理された無機微粒子を含むか、又は表面処理された無機微粒子であり、前記無機微粒子が、約０．１〜２．５μｍ、例えば約０．１〜約１．０μｍのｄ50を有してもよい、前記〔１〕〜〔１７〕のいずれか１項に記載の使用又は方法。
〔１９〕前記無機微粒子が、表面処理剤で表面処理されており、前記表面処理剤が、ヒドロカルビル不飽和及びＯ−又はＮ−含有酸官能性を含む化合物、及び／又は飽和ヒドロカルビル基及びＯ−又はＮ−含有酸官能性を有する化合物である、前記〔１８〕に記載の使用又は方法。
〔２０〕前記無機微粒子が、炭酸カルシウム、例えば重質炭酸カルシウムである、前記〔１〕〜〔１９〕のいずれか１項に記載の使用又は方法。
〔２１〕前記充填剤入りポリマー樹脂が、耐衝撃性改良剤及び／又はパーオキサイド含有添加剤を含む、前記〔１〕〜〔２０〕のいずれか１項に記載の使用又は方法。
〔２２〕前記〔１〕〜〔２１〕のいずれか１項において定義される充填剤入りポリマー樹脂を射出成型することによって得られる、製造品。
〔２３〕前記物品が、約３ｍｍ以下、例えば約１ｍｍ〜約３ｍｍの厚みを有する壁を有する、前記〔２２〕に記載の製造品。
〔２４〕（ａ）少なくとも約３００％の破断点伸び、（ｂ）少なくとも約２０ＭＰａ、例えば約２０〜２２ＭＰａのＵＴＳ、（ｃ）少なくとも約９００ＭＰａの曲げ弾性率、及び（ｄ）少なくとも約４０ｋＪ／ｍ2（２０℃±２℃）、例えば少なくとも約８０ｋＪ／ｍ2（−２０℃±２℃）のシャルピー衝撃強さのうちの１つ以上を有する、前記〔２２〕又は〔２３〕に記載の物品。
〔２５〕充填剤入りポリマー樹脂であって、射出成型による前記樹脂からの物品の製造において使用するのに適しており、前記ポリマー樹脂が、リサイクルポリマー及び機能性フィラーを含み、前記機能性フィラーが、無機微粒子を含み、前記無機微粒子が、（ｉ）表面処理されており、及び／又は（ｉｉ）約２．５μｍ未満のｄ50を有し、かつ前記充填剤入りポリマー樹脂が、
（１）射出成型中の前記充填剤入りポリマー樹脂のＭＦＩよりも低い、２．１６ｋｇ／１９０℃におけるＭＦＩ、及び／又は
（２）射出成型中の前記充填剤入りポリマー樹脂のＭＦＩよりも少なくとも３ｇ／１０分低い、２．１６ｋｇ／１９０℃におけるＭＦＩ、及び／又は
（３）約２．５ｇ／１０分未満の２．１６ｋｇ／１９０℃におけるＭＦＩ、
を有し、
（ａ）少なくとも約５．０ｇ／１０分の２．１６ｋｇ/１９０℃におけるＭＦＩを有する未充填バージンＨＤＰＥ樹脂に匹敵するスパイラルフローナンバー（ＳＦＮ）、及び／又は
（ｂ）２．１６ｋｇ／１９０℃において８ｇ／１０分のＭＦＩを有する未充填バージンＨＤＰＥポリマー樹脂のＳＦＮの少なくとも８０％であるＳＦＮ、
を有してもよい、前記充填剤入りポリマー樹脂。
〔２６〕充填剤入りポリマー樹脂が、２．１６ｋｇ／１９０℃において２．５ｇ／１０分未満、例えば２．１６ｋｇ／１９０℃において約２．０ｇ／１０分以下、又は２．１６ｋｇ／１９０℃において約１．５ｇ／１０分以下、又は２．１６ｋｇ／１９０℃において約１．０ｇ／１０分以下、又は２．１６ｋｇ／１９０℃において約０．５ｇ／１０分以下のＭＦＩを有する、前記〔２５〕に記載の充填剤入りポリマー樹脂。
〔２７〕前記充填剤入りポリマー樹脂が、約２．５ｇ／１０分未満の２．１６ｋｇ／１９０℃におけるＭＦＩ、例えば２．１６ｋｇ／１９０℃において約２．０ｇ／１０分以下のＭＦＩ、及び（ａ）少なくとも約５．０ｇ／１０分の２．１６ｋｇ／１９０℃におけるＭＦＩを有する未充填バージンＨＤＰＥ樹脂に匹敵するＳＦＮ、及び/又は（ｂ）２．１６ｋｇ／１９０℃において８ｇ／１０分のＭＦＩを有する未充填バージンＨＤＰＥポリマー樹脂のＳＦＮの少なくとも８０％、例えば２．１６ｋｇ／１９０℃において８ｇ／１０分のＭＦＩを有する未充填バージンＨＤＰＥポリマー樹脂のＳＦＮの少なくとも約９０％であるＳＦＮを有する、前記〔２５〕又は〔２６〕に記載の充填剤入りポリマー樹脂。
〔２８〕前記充填剤入りポリマー樹脂が、２．１６ｋｇ／１９０℃において約１．０ｇ／１０分以下、又は２．１６ｋｇ／１９０℃において約０．５ｇ／１０分以下のＭＦＩを有する、前記〔２７〕記載の充填剤入りポリマー樹脂。
〔２９〕前記充填剤入りポリマー樹脂が、少なくとも約１００のＲ−ＭＦＩを有し、
Ｒ−ＭＦＩ＝（２１．６ｋｇにおけるＭＦＩ）／（２．１６ｋｇにおけるＭＦＩ）であり、
（２１．６ｋｇにおけるＭＦＩ）−（２．１６ｋｇにおけるＭＦＩ）が、少なくとも約４０であってもよい、
前記〔２５〕〜〔２８〕のいずれか１項に記載の充填剤入りポリマー樹脂。
〔３０〕前記充填剤入りポリマー樹脂が、少なくとも約３５０ｍｍ、例えば少なくとも約４００ｍｍ、又は少なくとも約４５０ｍｍのＳＦＮを有する、前記〔２５〕〜〔２９〕のいずれか１項に記載の充填剤入りポリマー樹脂。
〔３１〕前記充填剤入りポリマー樹脂が、少なくとも約５０質量％のリサイクルポリマー（前記充填剤入りポリマー樹脂中のポリマーの全質量を基準として）を含む、前記〔２５〕〜〔３０〕のいずれか１項に記載の充填剤入りポリマー樹脂。
〔３２〕前記充填剤入りポリマー樹脂が、複数のポリマー型の混合物、例えばポリエチレンとポリプロピレンとの混合物、又は異なる型のポリエチレン、例えばＨＤＰＥ、ＬＤＰＥ及び／又はＬＬＤＰＥの混合物、又は異なる型のポリエチレン（例えば、ＨＤＰＥ、ＬＤＰＥ及び／又はＬＬＤＰＥ）とポリプロピレンとの混合物を含む、前記〔２５〕〜〔３１〕のいずれか１項に記載の充填剤入りポリマー樹脂。
〔３３〕前記充填剤入りポリマー樹脂が、バージンポリマーを含まない、前記〔２５〕〜〔３２〕のいずれか１項に記載の充填剤入りポリマー樹脂。
〔３４〕前記機能性フィラーが、約１．０μｍ以下、例えば約０．７５μｍ以下のｄ50を有する未被覆の無機微粒子である、前記〔２５〕〜〔３３〕のいずれか１項に記載の充填剤入りポリマー樹脂。
〔３５〕前記機能性フィラーが、表面処理された無機微粒子を含むか、又は表面処理された無機微粒子であり、前記無機微粒子が、約０．１〜２．５μｍ、例えば約０．１〜約１．０μｍのｄ50を有してもよい、前記〔２５〕〜〔３３〕のいずれか１項に記載の充填剤入りポリマー樹脂。
〔３６〕前記無機微粒子が、ヒドロカルビル不飽和及びＯ−及び／又はＮ−含有酸官能性を含む化合物、及び／又は飽和ヒドロカルビル基及びＯ−又はＮ−含有酸官能性を有する化合物から選択される表面処理剤で表面処理されている、前記〔２５〕〜〔３５〕のいずれか１項に記載の充填剤入りポリマー樹脂。
〔３７〕前記無機微粒子が、炭酸カルシウム、例えば重質炭酸カルシウムである、前記〔２５〕〜〔３６５〕のいずれか１項に記載の充填剤入りポリマー樹脂。
〔３８〕前記充填剤入りポリマー樹脂が、耐衝撃性改良剤を含む、前記〔２５〕〜〔３７〕のいずれか１項に記載の充填剤入りポリマー樹脂。
〔３９〕前記充填剤入りポリマー樹脂が、前記充填剤入りポリマー樹脂の全質量を基準として、約０．０１質量％〜約０．０５質量％のパーオキサイド含有添加剤、例えばジクミルパーオキサイド又は１，１−ジ−（ｔｅｒｔ−ブチルパーオキシ）−３,３,５−トリメチルシクロヘキサンを含む、前記〔１〕〜〔３８〕のいずれか1項に記載の使用、方法、物品又は充填剤入りポリマー樹脂。
〔４０〕前記充填剤入りポリマー樹脂が、約０．０１５質量％〜約０．０２５質量％の前記パーオキサイド含有添加剤を含む、前記〔３９〕に記載の使用、方法、物品又は充填剤入りポリマー樹脂。
〔４１〕前記充填剤入りポリマー樹脂の全質量を基準として、約３質量％までのカーボンブラック及び約０．５質量％までの酸化防止剤を更に含む、前記〔１〕〜〔４０〕のいずれか１項に記載の使用、方法、物品又は充填剤入りポリマー樹脂。
〔４２〕耐衝撃性改良剤が存在する場合にはそれ以外の、前記充填剤入りポリマー樹脂のポリマー成分が、リサイクルされた混合ポリオレフィン供給材料由来のポリエチレン（例えば、ＨＤＰＥ）及びポリプロピレンからなる、前記〔１〕〜〔４１〕のいずれか１項に記載の使用、方法、物品又は充填剤入りポリマー樹脂。